(57)【要約】【課題】制電性，耐久性，着用性に優れて、比較的安価に得られる制電衣服を提供することを目的とする。【解決手段】導電糸を格子縞に織り込むか編み込むことによって比抵抗が乾燥状態で107ル／cm以下の導電性を持たせた布帛であって、この布帛を袖口からアームホールを通って身頃からズボンの下まで達する長さを有するようにした一連の帯状布帛として、順次、袖の下側、前後の身頃の間、およびズボンの両側に沿ってつなぎ状衣服に縫製し、袖口等で発生した静電気を帯状布帛を介してズボンの下まで伝達させて放電することにより、国際基準（ＩＥＣ６１３４０−５−１）に適合するようにしたことを特徴とする制電衣服。【選択図】  図１
0003131639.tif 000002
【実用新案登録請求の範囲】
【請求項１】
導電糸を格子縞に織り込むか編み込むことによって比抵抗が乾燥状態で107ル／cm以下の導電性を持たせた布帛であって、
この布帛を袖口からアームホールを通って身頃からズボンの下まで達する長さを有するようにした一連の帯状布帛として、順次、袖の下側、前後の身頃の間、およびズボンの両側に沿ってつなぎ状衣服に縫製し、
袖口等で発生した静電気を帯状布帛を介してズボンの下まで伝達させて放電することにより、国際基準（ＩＥＣ６１３４０−５−１）に適合するようにしたことを特徴とする制電衣服。
【請求項２】
つなぎ状衣服の少なくとも前身頃とズボンの前側とを、一連の導電性を持たせた布帛で縫製したことを特徴とする請求項１に記載の制電衣服。
【考案の詳細な説明】
【技術分野】
【０００１】
この考案は、火災や爆発が発生し易い環境で働く作業者や、クリーンルーム等において電気部品を取り扱ったりする作業者等の作業用衣服として好適な制電衣服に関し、特にＩＥＣ６１３４０−５−１  国際基準適合の制電衣服製品を提供しようとするものである。
【背景技術】
【０００２】
合成繊維からなる布帛は、天然繊維からなる布帛に比較すると、一般に、強度、耐久性に優れ、繊維ごみを発生させることが少なく、洗濯しても乾きが早いから、作業用衣服に好適である。特にフィラメント糸を使った布帛は、繊維ごみをほとんど発生させないから、清浄環境で働く作業者の作業用衣服に好適である。
しかし、合成繊維からなる布帛は帯電しやすいという欠点があり、帯電防止性すなわち制電性を付与しなければ、静電気によるスパークが発生し易くて、火災や爆発の生じ易い環境で働く作業者やクリーンルーム等において電気部品を取り扱ったりする作業者等の作業用衣服には危険で用いることができない。
また天然繊維からなる布帛であっても、低湿度雰囲気では帯電するようになるから、上述のような作業用衣服に用いる場合は制電性の付与を必要とされることがある。
【０００３】
そのため、合成繊維からなる布帛に制電性を付与する方法としては、
ａ．合成繊維に親水性ポリマー等をブレンドしたり、親水基を導入した改質繊維を用いる方法、
ｂ．合成繊維または布帛に後加工によって親水性ポリマー等の吸水性物質を付着させる方法、
ｃ．導電糸例えば、金属繊維、炭素繊維等の導電繊維からなる糸、あるいはこの糸と合成繊維もしくは天然繊維からなると糸との合糸または撚糸からなる糸、混合紡糸や複合紡糸あるいは塗布法や無電解メッキと言った化学処理によって得られる導電性繊維すなわち、金属，導電性金属化合物，カーボンブラック，導電性金属等の導電性物質が混入またはサイドバイサイドや全周に付着した導電性合成繊維からなる糸、あるいはこの糸と合成繊維もしくは天然繊維からなるとの合糸または撚糸からなる糸を適当な間隔で織り込むか編み込むかする方法、
ｄ．布帛に導電性塗料を塗布したり、導電性フィルムを貼り合わせたり、金属等の被膜を蒸着やスパッタリングで設けたりする方法
等がある。
【０００４】
このうち、ａ．の方法は充分な制電効果が得にくい。
ｂ．の方法は、ａ．の方法と同様に、制電効果が得にくく、さらに、繰り返し洗濯等によって制電制が低下し易い。
ｃ．の方法は、導電繊維や導電性繊維は導電性は良好であるが、衣服を形成するために裁断した布帛をミシン縫等で接合しなければならず、その際、導電糸の接続までも行うように接合することは困難である。
ｄ．の方法は、金属等の被膜を設けるのは、洗濯等に対して被膜の耐久性が悪い。
【０００５】
次に、制電衣服に関する先行技術について検討する。
１）実開平１−１３６１１２号公報（特許文献１参照）には、被服本体を導電糸入り防塵布により構成し、その被服本体の少なくとも上衣部の身頃脇およびパンツ部のパンツ脇にかけて長手方向に導電性の良好なテープ状導電布を縫い合わせるとともに、上記ズボン部の裾に導電布製の足掛け部を縫い付けた防塵服が示されている。
２）特公平６−５３９６４号公報（特許文献２参照）には、導電糸を適当な間隔で織り込むか編み込むかした布帛を主に用い、織編物の少なくとも片面に導電層を設けた布帛を部分的に用いて形成され、両布帛の接続が導電糸と導電層が接触する重ね合わせで行われていることを特徴とする制電衣服が示されている。
【特許文献１】実開平１−１３６１１２号公報
【特許文献２】特公平６−５３９６４号公報
【考案の開示】
【考案が解決しようとする課題】
【０００６】
しかしながら、上記いずれの場合においても、導電糸を適当な間隔で織り込むか編み込むことによって導電性を持たせた布帛を用いて制電衣服を縫製する際、袖や身頃、ズボン等をそれぞれ別々の布帛を使用し、これらを縫製することによって繋ぎ合わせることによって制電衣服としていた。
その場合、いくら各パーツを導電性を持たせた布帛で構成したとしても、従来のやり方では袖と身頃とをアームホールでつないだり、身頃とズボンとをウエスト部分で連結する必要があり、当該部分において導電性が確保できないためにやはり衣服に帯電するという問題があった。
【０００７】
この考案は、従来例の上記問題点を解消するためになされたものであり、制電性，耐久性，着用性に優れて、比較的安価に得られる制電衣服を提供することを目的とする。
【課題を解決するための手段】
【０００８】
すなわちこの考案の制電衣服は、導電糸を格子縞に織り込むか編み込むことによって比抵抗が乾燥状態で107ル／cm以下の導電性を持たせた布帛であって、
この布帛を袖口からアームホールを通って身頃からズボンの下まで達する長さを有するようにした一連の帯状布帛として、順次、袖の下側、前後の身頃の間、およびズボンの両側に沿ってつなぎ状衣服に縫製し、
袖口等で発生した静電気を帯状布帛を介してズボンの下まで伝達させて放電することにより、国際基準（ＩＥＣ６１３４０−５−１）に適合するようにしたことを特徴とするものである。
【０００９】
この考案の制電衣服は、前記つなぎ状衣服の少なくとも前身頃とズボンの前側とを、一連の導電性を持たせた布帛で縫製したことをも特徴とするものである。
【００１０】
前記制電衣服に使用される導電糸入り布帛の導電糸には、先に述べたような導電糸であって、１cmの長さの間の電気抵抗すなわち、比抵抗が乾燥状態で107ル／cm以下の導電糸が好ましく用いられる。そして、布帛への導電糸の織り込み編み込みは、経，緯両方の格子縞であることが必要である。
表１に、経，緯いずれかのストライプ状とした場合、経，緯両方の格子縞とした場合の比抵抗を示す。
【表１】
0003131639.tif 000003
試料１：導電糸の織り込み編み込みを４ｍｍ間隔の格子縞としたもの
試料２：導電糸の織り込み編み込みを４ｍｍ間隔の経糸からなる縦縞としたもの
試料３：導電糸の織り込み編み込みを８ｍｍ間隔の経糸からなる縦縞としたもの
試料４：導電糸の織り込み編み込みを８ｍｍ間隔の格子縞としたもの
＊試験方法
試験室の温湿度：２４．５℃、２３％ＲＨ
デジタル超高抵抗微少電流計
：ＡＤＶＡＮＴＥＳＴ  R8340A  Ser．13030135（2006.2校正）
測定治具（レジスティビティ・チャンバ）
：ＡＤＶＡＮＴＥＳＴ  R12702A  Ser．110120113
JIS K6911に準拠した測定装置を用い測定した
印可電圧  100V １分間印可した後にサンプルの両面を測定
【００１１】
導電糸の配設密度は、制電性の面からは着用性の低下しない範囲でできるだけ高密度とするのが好ましいが、コストの面も考慮すると、前述のような好ましい比抵抗の導電糸を格子縞にて用いた場合、１ｃｍ幅に２本以上の割合の配設密度で用いることができる。
導電糸以外の糸としては、ポリエステル，ナイロンのフィラメント糸や紡績糸，ポリエステル，ナイロンのステープルとレーヨンステープルや綿等の混紡糸、その他のフィラメント糸や紡績糸を用いることができ、特に改質繊維からなる制電制ポリエステルフィラメント糸や制電性ナイロンフィラメント糸が好ましく用いられる。
【００１２】
以上のような導電層を設けた布帛は、一連の帯状布帛として、袖の下側、前後の身頃の間、およびズボンの両側に沿ってつなぎ状衣服に縫製して用いられる。
もちろん、袖部分と身頃部分、身頃部分とズボン部分とをそれぞれ一体のものとして一連の帯状布帛を用いて縫製してもよい。
【考案の効果】
【００１３】
この考案によれば、制電性，耐久性，着用性に優れた制電衣服が比較的低コストで得られる。
また導電性を持たせた布帛を用いて作った制電衣服は、導電糸入り布帛の導電糸密度が着用性を低下させず、コストを余り高くしない密度であっても、一連の帯状布帛として、袖の下側、前後の身頃の間、およびズボンの両側に沿ってつなぎ状衣服に縫製することによって優れた制電性を示し、着用性を低下させたり、耐久性に劣ったりすることもないという優れた性能を示す。
【００１４】
さらにこの考案によれば、一連の帯状布帛として、袖の下側、前後の身頃の間、およびズボンの両側に沿ってつなぎ状衣服に縫製したことにより、以外にも袖部分の可動域が大幅に広がることが判明した。
すなわち、従来の縫製による制電衣服においては袖部分の可動域が約９０°（ほぼ水平まで）であるのに対し、この考案の縫製による制電衣服においては袖部分の可動域が約１８０°（ほぼ垂直まで）となり、極めて作業しやすい制電衣服を提供することが可能となったのである。
【考案を実施するための最良の形態】
【００１５】
以下、この考案の制電衣服を図面に基いて詳細に説明する。
図１はこの考案の制電衣服の１実施例を示す正面図、図２はその側面図である。
【００１６】
この考案の制電衣服の１実施例を示す図１および図２において、制電衣服１１は、袖部分１３、身頃部分１４およびズボン部分１５からなり、導電糸の織り込み編み込みを４ｍｍ間隔の格子縞とした布帛１２を用いて縫製されている。
ちなみに前記布帛１２は、比抵抗が乾燥状態で107ル／cmであった。
【００１７】
さらにこの考案の制電衣服１１は、袖口から袖部分１３、アームホール１６を通って身頃部分１４からズボン部分１５の下まで達する長さを有するようにした一連の導電性を持たせた帯状布帛２０を縫製したものである。すなわち帯状布帛２０を、順次、袖部分１３の下側、前後の身頃部分１４の間、およびズボン部分１５の両側に沿ってつなぎ状衣服内に縫製してある。
したがって一連とした帯状布帛２０が、袖口から袖部分１３、アームホール１６を通って身頃部分１４からウエストバンド１７を経てズボン部分１５の下まで達しており、袖口に発生しやすい静電気が一連とした帯状布帛２０を経由してつなぎ状衣服のズボン部分の下から放電することとなるのである。
【００１８】
いずれにしても、制電衣服１１は袖部分１３と身頃部分１４、身頃部分１４とズボン部分１５との間のアームホール１６、ウエストバンド１７の各部位において分断されているが、この考案においては帯状布帛２０がアームホール１６、ウエストバンド１７の各部位において分断されることがないようにしているので、袖口に発生しやすい静電気は、一連とした帯状布帛２０を経由してつなぎ状衣服のズボン部分１５の下まで達し、そこから接地面に放電されるのである。
【００１９】
上記帯状布帛２０の幅は制電衣服１１のサイズにもよるが、約２５〜２８ｃｍの範囲が望ましい。ちなみに、前身頃部分１４とズボン部分１５とを一連とし、後身頃部分１４とズボン部分１５とを縫製によって連結した場合、胴回りを１８０ｃｍとすると約６０ｃｍがウエストバンド１７の上下において一連となって、上下で分断される幅を大幅に少なくすることができる。
図において１８は、前身頃部分１４に設けたファスナである。
【００２０】
なお、導電糸入り布帛１２および帯状布帛２０は、導電糸を格子状に配設した布帛からなるものである。
導電糸入り布帛１２および帯状布帛２０の具体例としては、ナイロンモノフィラメント（22de）に導電性カーボンを被覆した導電繊維とポリエステル加工糸（75de/72 fil）とを交撚（撚数200T/m）した導電糸を格子状に４mm間隔で用いて平織物を得、この織物を通常の仕上げ加工方法で加工したものとすることができる。
【００２１】
導電糸入り布帛１２を袖部分１３、身頃部分１４、およびズボン部分１５のそれぞれのパターンにて準備し、単にそれぞれを連結した場合の表面漏洩抵抗を測定した。
また、一連とした前記帯状布帛２０を、袖口から袖部分１３、アームホール１６を通って身頃部分１４からズボン部分１５の下まで達するよう縫製した場合の表面漏洩抵抗をも測定した。その際、前身頃部分１４とズボン部分１５も一連の素材で構成した。
さらに、前記した両者の、USA Federal Test Method Standard No.101BMethod 4046 の減衰法による２秒後の残留電位を測定し、制電性を比較した。
測定結果を表２に示す。
【表２】
0003131639.tif 000004
＊IEC61340-5-1/TR2 Ａ.３
試験室の温湿度：２３℃、２５％ＲＨ
印加電圧：100Ｖ
プローブ間距離：0.30ｍ（縫い目を挟む）
プローブ：JIS Ｃ 2170規定のもの
洗濯処理：JIS Ｌ 0217 103法５回繰返し後、注水すすぎ20分、タンブル乾燥
表２に見るように、一連とした前記帯状布帛２０を、袖口から袖部分１３、アームホール１６を通って身頃部分１４からズボン部分１５の下まで達するよう縫製した場合は、制電性が著しく向上する。
【産業上の利用可能性】
【００２２】
この考案によれば、制電性，耐久性，着用性に優れた衣服が比較的低コストで得られるため、火災や爆発が発生し易い環境で働く作業者や、クリーンルーム等において電気部品を取り扱ったりする作業者等の作業用衣服としてのみならず、制電効果を必要とする衣服であれば、どのような用途にも使用することができる。
【図面の簡単な説明】
【００２３】
【図１】この考案の制電衣服の１実施例を示す正面図である。
【図２】その側面図である。
【符号の説明】
【００２４】
１１  制電衣服
１２  導電性を持たせた布帛
１３  袖部分
１４  身頃部分
１５  ズボン部分
１６  アームホール
１７  ウエストバンド
１８  ファスナ
２０  帯状布帛
【図１】
0003131639.tif 000005
【図２】
0003131639.tif 000006